(57)【要約】  医薬、農薬、高分子材料、機能材料やこれらの中間体等のファインケミカルとして有用であって、高純度且つ嵩が低く取り扱い性に優れた不飽和カルボン酸アミドの結晶を提供する。  本発明の結晶は、下記式（１）で表される不飽和カルボン酸アミドを９５面積％以上含み、嵩密度が０．２〜０．７ｇ／ｍＬであることを特徴とする。式中、Ｒ1〜Ｒ5は、水素原子、アルキル基、水酸基、アルコキシ基又はニトロ基を示す。Ｒ1〜Ｒ5のうち少なくとも２つが互いに結合して芳香環を構成する炭素原子と共に環を形成していてもよい。Ｒ6、Ｒ7、Ｒ8は、水素原子、アルキル基、又はアリール基を示す。Ｒ7、Ｒ8は互いに結合して、イミダゾール環を構成する炭素原子と共に環を形成していてもよい。【化１】2014024844.tif 000021
2014024844.tif 000002
【特許請求の範囲】
【請求項１】
下記式（１）
【化１】
2014024844.tif 000015
（式中、Ｒ1〜Ｒ5は同一又は異なって、水素原子、アルキル基、水酸基、アルコキシ基又はニトロ基を示す。Ｒ1〜Ｒ5のうち少なくとも２つが互いに結合して芳香環を構成する炭素原子と共に環を形成していてもよい。Ｒ6、Ｒ7、Ｒ8は同一又は異なって、水素原子、アルキル基、又はアリール基を示す。Ｒ7、Ｒ8は互いに結合して、イミダゾール環を構成する炭素原子と共に環を形成していてもよい）
で表される不飽和カルボン酸アミドを９５面積％以上（ガスクロマトグラフィーを使用し、下記分析条件により測定）含み、嵩密度が０．２〜０．７ｇ／ｍＬであることを特徴とする結晶。
ガスクロマトグラフィーの分析条件
カラム        ＤＢ−１７０１
径×長さ      ０．２５ｍｍ×３０ｍ
膜厚          ０．２５μｍ
スプリット比  １／５０
流速          １ｍＬ／ｍｉｎ（Ｈｅ）
注入量        １μＬ
注入口温度    ２５０℃
検出器温度    ２８０℃
昇温条件      ５０℃で４分間保持し、その後１５℃／分で２８０℃まで昇温し、２８０℃で１０分間保持
分析時間      ３０分
【請求項２】
Ｘ線回折において、２θが６．０〜８．０、１３．５〜１５．５、及び１６．５〜１８．０から選択される少なくとも１つの範囲にピークがあり、且つ、２θが９．０〜１０．５、１２．５〜１３．５、及び２９．０〜３０．０の範囲にピークがないことを特徴とする請求項１に記載の結晶。
【請求項３】
不飽和カルボン酸アミドが、下記式（1-1）〜（1-6）で表される化合物から選択される少なくとも１種の化合物である請求項１又は２に記載の結晶。
【化２】
2014024844.tif 000016
【請求項４】
下記式（２）
【化３】
2014024844.tif 000017
（式中、Ｒ1〜Ｒ5は同一又は異なって、水素原子、アルキル基、水酸基、アルコキシ基又はニトロ基を示す。Ｒ1〜Ｒ5のうち少なくとも２つが互いに結合して芳香環を構成する炭素原子と共に環を形成していてもよい）
で表される不飽和カルボン酸を、塩化チオニルにより塩素化して、下記式（３）
【化４】
2014024844.tif 000018
（式中、Ｒ1〜Ｒ5は前記に同じ）
で表される化合物を得る反応工程１、及び得られた上記式（３）で表される化合物と下記式（４）
【化５】
2014024844.tif 000019
（式中、Ｒ6、Ｒ7、Ｒ8は同一又は異なって、水素原子、アルキル基、又はアリール基を示す。Ｒ7、Ｒ8は互いに結合して、イミダゾール環を構成する炭素原子と共に環を形成していてもよい）
で表されるイミダゾール化合物を反応させることにより、下記式（１）
【化６】
2014024844.tif 000020
（式中、Ｒ1〜Ｒ8は前記に同じ）
で表される不飽和カルボン酸アミドを得る反応工程２、及び精製工程を含む請求項１〜３の何れか１項に記載の結晶の製造方法であって、下記２要件を具備する結晶の製造方法。
１．反応工程１において塩化チオニルの使用量を上記式（２）で表される不飽和カルボン酸の０．５〜３．０モル倍とする、及び／又は精製工程において吸着剤を用いて含塩素化合物を分離・除去する。
２．精製工程において反応系内に水を加えて洗浄し、水含有量が０．３重量％以下となるまで共沸脱水した後に晶析する。
【発明の詳細な説明】
【技術分野】
【０００１】
本発明は、医薬、農薬、高分子材料、機能材料やこれらの中間体等のファインケミカルとして有用な不飽和カルボン酸アミド化合物を含む結晶、及びその製造方法に関する。
【背景技術】
【０００２】
不飽和カルボン酸アミド化合物の製造方法としては、不飽和カルボン酸とアミンとを、脱水縮合させる方法が知られている。特許文献１には、カルボジイミドを脱水縮合剤として使用し、２−ヒドロキシ桂皮酸とアミン類を脱水縮合させて２−ヒドロキシ桂皮酸アミドを得る方法が記載されている。また、非特許文献１には、Ｎ，Ｎ−カルボニルジイミダゾールを脱水縮合剤として使用し、４−メトキシ桂皮酸とアミン類を脱水縮合させて４−メトキシ桂皮酸アミドを得る方法が記載されている。しかし前記方法で使用する脱水縮合剤は高価で、強いアレルギー反応を引き起こす場合があるため、工業的に有利な方法とはいえない。また、不飽和カルボン酸ニトリルの水和により不飽和カルボン酸アミドを得る方法も知られているが、不飽和カルボン酸の種類によっては反応の選択性が低下する等、必ずしも一般的な方法とはいえない。【０００３】
そのため、不飽和カルボン酸アミドの合成方法としては、不飽和カルボン酸クロリドとアミンを反応させる方法が多用されている。また、不飽和カルボン酸クロリドの製造方法としては、不飽和カルボン酸と塩化チオニルを反応させる方法が、塩化チオニルの沸点が比較的低く、余剰の塩化チオニルの除去が容易である点等から最も一般的である。非特許文献２には、不飽和カルボン酸と前記不飽和カルボン酸に対して８．６モル倍の塩化チオニルを冷却下で混合し、反応が開始してから加熱還流状態にして不飽和カルボン酸クロリドを得る方法が記載されている。【０００４】
すなわち、不飽和カルボン酸アミドの製造方法としては、不飽和カルボン酸と塩化チオニルを反応させることにより不飽和カルボン酸クロリドを合成し、得られた不飽和カルボン酸クロリドとアミンを反応させることにより不飽和カルボン酸アミドを合成する方法が一般的である。【０００５】
一方、高機能材料、例えば、電気・電子部品の製造に利用される感光性高機能材料（レジスト材料）、とりわけ高信頼性が要求される半導体封止材料、半導体やＭＥＭＳ（Micro Electro Mechanical Systems）等のパッケージ材料、及び半導体、液晶ディスプレイやＭＥＭＳ用感光性材料等においては、その構成材料の高純度化が要求されている。なかでも含塩素化合物は、電気・電子部品の性能に大きな影響を与えることが知られている。特許文献２には、副生物に含まれるハロゲン原子が露光時にハロゲンアニオンとなって酸発生剤の効果を低下させ、感度を低下させることが開示されている。また、特許文献３には、吸湿により塩素イオンを遊離する加水分解性塩素等多くの有機塩素化合物を不純物として含有する化合物を電気・電子部品の製造に使用すると、配線の腐食や断線、絶縁性の低下が起きやすくなり、電気・電子部品の信頼性の低下が生じることが開示されている。【０００６】
そのため、精製処理を施すことにより不飽和カルボン酸アミドを含む高純度の結晶を得ることが重要である。しかし、従来の精製方法で精製して得られた不飽和カルボン酸アミド化合物の結晶は純度は高いが綿毛状を呈し嵩密度が低く嵩張るため、乾燥する際には大きな乾燥機で乾燥させる、若しくは少量ずつ複数回に分けて乾燥させる必要がある等取り扱い性が悪く、運搬性、充填性も悪いことが問題であった。
【先行技術文献】
【特許文献】
【０００７】
【特許文献１】国際公開第２００９／１２３１２２号
【特許文献２】特開２００２−１８７８６８号公報
【特許文献３】特開２００９−２６３５４３号公報
【非特許文献】
【０００８】
【非特許文献１】ジャーナル  オブ  オーガニックケミストリー６９巻４２１６頁（２００４年）
【非特許文献２】ジャーナル  オブ  アメリカンケミカルソサイエティー７２巻３８８５頁（１９５０年）
【非特許文献３】シンセシス  ５９８頁（１９８９年）
【発明の概要】
【発明が解決しようとする課題】
【０００９】
従って、本発明の目的は、医薬、農薬、高分子材料、機能材料やこれらの中間体等のファインケミカルとして有用であって、高純度且つ嵩が低く取り扱い性に優れた不飽和カルボン酸アミドの結晶を提供することにある。
本発明の他の目的は、前記高純度且つ嵩が低く取り扱い性に優れた不飽和カルボン酸アミドの結晶の製造方法を提供することにある。
【課題を解決するための手段】
【００１０】
本発明者は上記課題を解決するため鋭意検討した結果、不飽和カルボン酸を塩化チオニルで塩素化して得られた不飽和カルボン酸クロリドにイミダゾール化合物を反応させる不飽和カルボン酸アミドの製造方法において、塩化チオニルの使用量を特定の範囲に調整、若しくは反応後に吸着剤を用いて精製する反応工程を設けると、含塩素化合物含有量の極めて低い不飽和カルボン酸アミドが得られること、反応後、更に、水で洗浄し、水含有量が０．３重量％以下となるまで共沸脱水した後に晶析することにより、高純度且つ嵩が低い不飽和カルボン酸アミドの結晶が得られることを見いだした。本発明はこれらの知見に基づいて完成させたものである。【００１１】
すなわち、本発明は、下記式（１）
【化１】
2014024844.tif 000003
（式中、Ｒ1〜Ｒ5は同一又は異なって、水素原子、アルキル基、水酸基、アルコキシ基又はニトロ基を示す。Ｒ1〜Ｒ5のうち少なくとも２つが互いに結合して芳香環を構成する炭素原子と共に環を形成していてもよい。Ｒ6、Ｒ7、Ｒ8は同一又は異なって、水素原子、アルキル基、又はアリール基を示す。Ｒ7、Ｒ8は互いに結合して、イミダゾール環を構成する炭素原子と共に環を形成していてもよい）
で表される不飽和カルボン酸アミドを９５面積％以上（ガスクロマトグラフィーを使用し、下記分析条件により測定）含み、嵩密度が０．２〜０．７ｇ／ｍＬであることを特徴とする結晶を提供する。
ガスクロマトグラフィーの分析条件
カラム        ＤＢ−１７０１
径×長さ      ０．２５ｍｍ×３０ｍ
膜厚          ０．２５μｍ
スプリット比  １／５０
流速          １ｍＬ／ｍｉｎ（Ｈｅ）
注入量        １μＬ
注入口温度    ２５０℃
検出器温度    ２８０℃
昇温条件      ５０℃で４分間保持し、その後１５℃／分で２８０℃まで昇温し、２８０℃で１０分間保持
分析時間      ３０分【００１２】
前記結晶のＸ線回折において、２θが６．０〜８．０、１３．５〜１５．５、及び１６．５〜１８．０から選択される少なくとも１つの範囲にピークがあり、且つ、２θが９．０〜１０．５、１２．５〜１３．５、及び２９．０〜３０．０の範囲にピークがないことが好ましい。【００１３】
前記不飽和カルボン酸アミドとしては、下記式（1-1）〜（1-6）で表される化合物から選択される少なくとも１種の化合物が好ましい。
【化２】
2014024844.tif 000004
【００１４】
本発明は、また、下記式（２）
【化３】
2014024844.tif 000005
（式中、Ｒ1〜Ｒ5は同一又は異なって、水素原子、アルキル基、水酸基、アルコキシ基又はニトロ基を示す。Ｒ1〜Ｒ5のうち少なくとも２つが互いに結合して芳香環を構成する炭素原子と共に環を形成していてもよい）
で表される不飽和カルボン酸を、塩化チオニルにより塩素化して、下記式（３）
【化４】
2014024844.tif 000006
（式中、Ｒ1〜Ｒ5は前記に同じ）
で表される化合物を得る反応工程１、及び得られた上記式（３）で表される化合物と下記式（４）
【化５】
2014024844.tif 000007
（式中、Ｒ6、Ｒ7、Ｒ8は同一又は異なって、水素原子、アルキル基、又はアリール基を示す。Ｒ7、Ｒ8は互いに結合して、イミダゾール環を構成する炭素原子と共に環を形成していてもよい）
で表されるイミダゾール化合物を反応させることにより、下記式（１）
【化６】
2014024844.tif 000008
（式中、Ｒ1〜Ｒ8は前記に同じ）
で表される不飽和カルボン酸アミドを得る反応工程２、及び精製工程を含む前記結晶の製造方法であって、下記２要件を具備する結晶の製造方法を提供する。
１．反応工程１において塩化チオニルの使用量を上記式（２）で表される不飽和カルボン酸の０．５〜３．０モル倍とする、及び／又は精製工程において吸着剤を用いて含塩素化合物を分離・除去する。
２．精製工程において反応系内に水を加えて洗浄し、水含有量が０．３重量％以下となるまで共沸脱水した後に晶析する。
【発明の効果】
【００１５】
本発明の結晶は、上記式（１）で表される不飽和カルボン酸アミドを９５面積％以上含み、嵩密度が０．２〜０．７ｇ／ｍＬであるため、高純度であり、且つ嵩が低く取り扱い性（作業性、運搬性等）に優れる。そのため、工業製品の原料として特に有用であり、医薬、農薬、高分子材料、高機能材料［例えば、電気・電子部品の製造に利用される感光性高機能材料（レジスト材料）、とりわけ高信頼性が要求される半導体封止材料、半導体やＭＥＭＳ（Micro Electro Mechanical Systems）等のパッケージ材料、及び半導体、液晶ディスプレイやＭＥＭＳ用感光性材料］等やこれらの中間体として好適に使用することができる。
【図面の簡単な説明】
【００１６】
【図１】図１は、実施例１で得られた結晶のＸ線回折（ＸＲＤ）の結果を示す図である。
【図２】図２は、比較例１で得られた結晶のＸ線回折（ＸＲＤ）の結果を示す図である。
【発明を実施するための形態】
【００１７】
［結晶］
本発明の結晶は、下記式（１）
【化７】
2014024844.tif 000009
（式中、Ｒ1〜Ｒ5は同一又は異なって、水素原子、アルキル基、水酸基、アルコキシ基又はニトロ基を示す。Ｒ1〜Ｒ5のうち少なくとも２つが互いに結合して芳香環を構成する炭素原子と共に環を形成していてもよい。Ｒ6、Ｒ7、Ｒ8は同一又は異なって、水素原子、アルキル基、又はアリール基を示す。Ｒ7、Ｒ8は互いに結合して、イミダゾール環を構成する炭素原子と共に環を形成していてもよい）
で表される不飽和カルボン酸アミドを９５面積％以上含み、嵩密度が０．２〜０．７ｇ／ｍＬであることを特徴とする。
【００１８】
本発明の結晶は、下記式（２）
【化８】
2014024844.tif 000010
（式中、Ｒ1〜Ｒ5は同一又は異なって、水素原子、アルキル基、水酸基、アルコキシ基又はニトロ基を示す。Ｒ1〜Ｒ5のうち少なくとも２つが互いに結合して芳香環を構成する炭素原子と共に環を形成していてもよい）
で表される不飽和カルボン酸を、塩化チオニルにより塩素化して、下記式（３）
【化９】
2014024844.tif 000011
（式中、Ｒ1〜Ｒ5は前記に同じ）
で表される化合物を得る反応工程１、及び得られた上記式（３）で表される化合物と下記式（４）
【化１０】
2014024844.tif 000012
（式中、Ｒ6、Ｒ7、Ｒ8は同一又は異なって、水素原子、アルキル基、又はアリール基を示す。Ｒ7、Ｒ8は互いに結合して、イミダゾール環を構成する炭素原子と共に環を形成していてもよい）
で表されるイミダゾール化合物を反応させることにより、下記式（１）
【化１１】
2014024844.tif 000013
（式中、Ｒ1〜Ｒ8は前記に同じ）
で表される不飽和カルボン酸アミドを得る反応工程２、及び精製工程を含み、下記２要件を具備する方法により製造することができる。
１．反応工程１において塩化チオニルの使用量を上記式（２）で表される不飽和カルボン酸の０．５〜３．０モル倍とする、及び／又は精製工程において吸着剤を用いて含塩素化合物を分離・除去する。
２．精製工程において反応系内に水を加えて洗浄し、水含有量が０．３重量％以下となるまで共沸脱水した後に晶析する。
【００１９】
前記Ｒ1〜Ｒ5におけるアルキル基としては、例えば、メチル、エチル、プロピル、イソプロピル、ブチル基等の炭素数１〜４程度のアルキル基等を挙げることができる。アルコキシ基としては、例えば、メトキシ、エトキシ、イソプロポキシ、ブトキシ、イソブトキシ、sec−ブトキシ、tert−ブトキシ、ペントキシ基等の炭素数１〜６程度のアルコキシ基等を挙げることができる。Ｒ1〜Ｒ5のうち少なくとも２つが互いに結合して芳香環を構成する炭素原子と共に形成する環としては、例えば、ベンゼン、ナフタレン、アントラセン環等の炭素数６〜２０程度（好ましくは６〜１４）の芳香環；シクロブタン、シクロペンタン、シクロヘキサン、シクロヘキセン、シクロオクタン、シクロドデカン、アダマンタン、ノルボルナン、ノルボルネン環等の３〜２０員程度（好ましくは３〜１５員、特に好ましくは５〜１２員）の炭化水素環（シクロアルカン環、シクロアルケン環、及び橋かけ炭素環）等を挙げることができる。本発明においては、なかでも、Ｒ1、Ｒ2、Ｒ4、Ｒ5が水素原子であり、Ｒ3がメトキシ基であることが、吸光感度に優れる化合物を得ることができる点、及び原料の入手が容易な点で好ましい。
【００２０】
前記Ｒ6、Ｒ7、Ｒ8におけるアルキル基としては、例えば、メチル、エチル、プロピル、イソプロピル、ブチル、イソブチル、ｓ−ブチル、ｔ−ブチル、ペンチル、ヘキシル、デシル、ドデシル基等の炭素数１〜２０程度（好ましくは１〜１０）のアルキル基等を挙げることができる。アリール基としては、例えば、フェニル、ナフチル基等の炭素数６〜２０程度（好ましくは６〜１４）のアリール基等を挙げることができる。
【００２１】
前記Ｒ7、Ｒ8が互いに結合して、イミダゾール環を構成する炭素原子と共に形成する環としては、例えば、ベンゼン環等の芳香環等を挙げることができる。前記環は、置換基として、メチル、エチル、プロピル基等の炭素数１〜３程度のアルキル基や、フェニル、ナフチル基等の炭素数６〜２０程度（好ましくは６〜１４）のアリール基等を有していてもよい。
【００２２】
式（４）で表されるイミダゾール化合物の具体例としては、イミダゾール、２−メチルイミダゾール、２−エチル−４−メチルイミダゾール、２−フェニルイミダゾール、ベンゾイミダゾール、２−フェニルベンゾイミダゾール等を挙げることができる。
【００２３】
式（１）で表される不飽和カルボン酸アミドの具体例としては、下記式（1-1）〜（1-6）で表される化合物等を挙げることができる。本発明の結晶は、なかでも下記式（1-1）で表される化合物を含むことが好ましい。
【００２４】
【化１２】
2014024844.tif 000014
【００２５】
［反応工程１］
反応工程１は、上記式（２）で表される不飽和カルボン酸を塩化チオニルにより塩素化して上記式（３）で表される化合物を得る工程である。
【００２６】
塩化チオニルの使用量は、式（２）で表される不飽和カルボン酸の０．５〜３．０モル倍程度（好ましくは０．８〜２．５モル倍、より好ましくは０．９〜１．８モル倍、特に好ましくは１．０〜１．５モル倍、最も好ましくは１．０〜１．３モル倍）である。塩化チオニルの使用量が上記範囲を上回ると、副生物である含塩素化合物の生成量が増加して、感光性高機能材料として使用することが困難となる傾向がある。一方、塩化チオニルの使用量が上記範囲を下回ると、目的化合物の収率が低下する傾向がある。尚、本発明において含塩素化合物とは、本発明の不飽和カルボン酸アミドの製造方法により副生する全ての塩素原子含有化合物を意味する。主な含塩素化合物としては、上記式（１）で表される不飽和カルボン酸アミドの塩素化物、及びその類縁体等を挙げることができる。
【００２７】
上記塩素化反応は溶媒の存在下又は非存在下で行うことができる。前記溶媒としては、例えば、ペンタン、ヘキサン、ヘプタン、オクタン、石油エーテル等の飽和又は不飽和炭化水素系溶媒；ベンゼン、トルエン、キシレン等の芳香族炭化水素系溶媒；塩化メチレン、クロロホルム、１，２−ジクロロエタン、クロロベンゼン、ブロモベンゼン等のハロゲン化炭化水素系溶媒；ジエチルエーテル、ジイソプロピルエーテル、ジブチルエーテル、テトラヒドロフラン、ジオキサン、１，２−ジメトキシエタン、シクロペンチルメチルエーテル等のエーテル系溶媒；アセトニトリル、ベンゾニトリル等のニトリル系溶媒；ジメチルスルホキシド等のスルホキシド系溶媒；スルホラン等のスルホラン系溶媒；ジメチルホルムアミド等のアミド系溶媒；シリコーンオイル等の高沸点溶媒等を挙げることができる。これらは単独で又は２種以上を混合して使用することができる。
【００２８】
これらの中でも、芳香族炭化水素系溶媒やハロゲン化炭化水素系溶媒を特に好ましく使用でき、上記塩素化反応に使用する全溶媒（１００重量％）に占める芳香族炭化水素系溶媒及びハロゲン化炭化水素系溶媒の割合（２種以上使用する場合はその総量）としては、例えば１０重量％以上（好ましくは３０重量％以上、特に好ましくは５０重量％以上、最も好ましくは８０重量％以上）である。
【００２９】
溶媒の使用量は、反応基質を溶解又は分散することが可能であり、且つ、経済性等を損なわない範囲であれば特に制限されることがなく、例えば、式（２）で表される不飽和カルボン酸１重量部に対して、例えば１〜１０００００重量部程度、好ましくは１〜１００００重量部である。
【００３０】
上記塩素化反応は、例えば、式（２）で表される不飽和カルボン酸を仕込んだ系内に、塩化チオニルを滴下することにより行うことができる。反応時間は、例えば０．５〜４８時間程度、好ましくは１〜３６時間、特に好ましくは２〜２４時間である。塩化チオニルの滴下時温度としては、例えば４０℃以上、反応系内に存在する物質の沸点以下、好ましくは５５〜１２０℃、特に好ましくは６０〜７５℃である。また、塩化チオニル滴下終了後の反応温度としては、例えば５５℃以上、反応系内に存在する物質の沸点以下、好ましくは５５〜１２０℃、特に好ましくは６０〜７５℃である。塩化チオニルの滴下時温度と滴下終了後の反応温度は同一であってもよく、異なっていてもよい。塩化チオニルの滴下時温度、及び滴下終了後の反応温度が上記範囲を下回ると、式（３）で表される化合物の収率が低下する傾向がある。一方、塩化チオニルの滴下時温度、及び滴下終了後の反応温度が上記範囲を上回ると、副生物である含塩素化合物の生成量が増加して、感光性高機能材料として使用することが困難となる場合がある。
【００３１】
上記塩素化反応は、加圧下、常圧下又は減圧下（例えば０．０００１〜０．１ＭＰａ程度、好ましくは０．００１〜０．１ＭＰａ）の何れで行ってもよいが、常圧下又は減圧下で行うことが多い。
【００３２】
本発明においては、反応工程１中若しくは反応工程１終了後に、過剰の塩化チオニルの除去操作を行うことが、結晶中の含塩素化合物含有量を低減することができる点で好ましい。過剰の塩化チオニルの除去手段としては、慣用の方法、例えば、脱気、抽出、蒸留、精留、分子蒸留、吸着を用いた分離等を用いることができる。これらは、連続的に行ってもよく、非連続的（回分式）に行ってもよい。また、操作時圧力は、減圧又は常圧の何れであってもよい。
【００３３】
更に、反応工程１では、副生する酸性ガス（例えば、塩化水素、二酸化硫黄等）を反応系から連続的に分離しつつ反応を行うことが、結晶中の含塩素化合物含有量を低減することができる点で好ましい。副生する酸性ガスの分離手段としては、慣用の方法、例えば脱気、抽出、蒸留、精留、分子蒸留、吸着を用いた分離等を用いることができる。これらは、連続的に行ってもよく、非連続的（回分式）に行ってもよい。また、操作時圧力としては、減圧又は常圧の何れであってもよい。
【００３４】
［反応工程２］
反応工程２は、反応工程１で得られた式（３）で表される化合物と式（４）で表されるイミダゾール化合物を反応させて、式（１）で表される不飽和カルボン酸アミドを得る工程である。
【００３５】
式（４）で表されるイミダゾール化合物の使用量としては、式（３）で表される化合物の、例えば０．５〜２０．０モル倍程度、好ましくは０．８〜８．０モル倍、特に好ましくは１．０〜３．０モル倍である。式（４）で表されるイミダゾール化合物の使用量が上記範囲を上回ると、反応の操作性及び経済性を損ねる傾向がある。一方、式（４）で表されるイミダゾール化合物の使用量が上記範囲を下回ると、式（１）で表される不飽和カルボン酸アミドの収率が低下する傾向がある。
【００３６】
上記反応は、溶媒の存在下又は非存在下で行うことができる。前記溶媒としては、上記反応工程１で使用できる溶媒と同様の例を挙げることができる。溶媒の使用量は、反応基質を溶解又は分散することが可能であり、且つ、経済性等を損なわない範囲内であれば特に制限されることがなく、例えば、式（３）で表される化合物１重量部に対して、１〜１０００００重量部程度、好ましくは１〜１００００重量部である。反応工程２の溶媒は、反応工程１の溶媒を共通して使用することができ、反応工程１で使用した溶媒をそのまま使用してもよく、反応工程１終了後、濃縮又は希釈することにより濃度を調整して使用してもよい。
【００３７】
反応工程２の反応温度としては、例えば−５０〜１５０℃、好ましくは−１０〜８０℃、特に好ましくは１０〜５０℃である。また、反応は、加圧下、常圧下又は減圧下（例えば０．０００１〜０．１ＭＰａ程度、好ましくは０．００１〜０．１ＭＰａ）の何れで行ってもよいが、常圧下又は減圧下で行うことが多い。更に、反応は、バッチ式、セミバッチ式、及び連続式のいずれの方法で行ってもよい。
【００３８】
反応工程２では、反応の進行により酸性ガス（塩化水素）及び／又はアミン塩酸塩のガスが副生する。本発明においては、これらを除去することが、反応の進行を促進することができ、且つ、含塩素化合物等の副生物生成を抑制することができる点で好ましい。除去方法としては、反応に不活性又は目的物の取得に影響を与えない塩基を添加してこれらを捕捉する方法や、脱気、抽出、蒸留、精留、分子蒸留、又は吸着等の分離手段により、これらを反応系から連続的若しくは非連続的（回分式）に分離しつつ反応を行う方法等を挙げることができる。前記分離操作時の圧力としては、減圧又は常圧の何れであってもよい。
【００３９】
前記反応に不活性又は目的物の取得に影響を与えない塩基としては、例えば、無機塩基（例えば、炭酸水素ナトリウム、炭酸ナトリウム、炭酸カリウム、炭酸水素カリウム、水酸化ナトリウム、水酸化カリウム等）、芳香族アミン（例えば、ピリジン等）、第１級アミン（例えば、メチルアミン、エチルアミン、プロピルアミン、イソプロピルアミン、アリルアミン、ブチルアミン、ペンチルアミン、ヘキシルアミン、オクチルアミン、２−エチルヘキシルアミン、ベンジルアミン、シクロペンチルアミン、シクロヘキシルアミン、アニリン、トルイジン、キシリジン、ナフチルアミン、２−アミノチアゾール等）、第２級アミン（例えば、ジメチルアミン、ジエチルアミン、ジプロピルアミン、ジイソプロピルアミン、ジアリルアミン、ジブチルアミン、ジペンチルアミン、ジオクチルアミン、ジ（２−エチルヘキシル）アミン、エチレンイミン、ピロリジン、ピペリジン、ピペラジン、モルホリン、Ｎ−メチルアニリン、ジフェニルアミン、フェノチアジン、ピラゾール等）、第３級アミン（例えば、トリエチルアミン、トリブチルアミン等）等を挙げることができる。これらは単独で、又は２種以上を混合して使用することができる。反応に不活性又は目的物の取得に影響を与えない塩基の使用量としては、例えば、式（３）で表される化合物の０．５〜１０．０モル倍程度、好ましくは０．８〜３．０モル倍である。
【００４０】
［精製工程］
反応工程２を経て得られた反応生成物は、続いて精製工程に付される。精製工程においては、例えば、濾過、濃縮、蒸留、抽出、晶析、吸着、再結晶、カラムクロマトグラフィー等の分離手段や、これらを組み合わせた分離手段を採用することができる。
【００４１】
本発明においては、吸着剤を用いて含塩素化合物を分離・除去することが好ましい。前記吸着剤としては、例えば、シリカゲル、アルミナ、活性炭、マグネシア、ハイドロタルサイト等を使用することができる。本発明においては、特に、分離及び／又は除去効率に優れる点でシリカゲルが好ましく、シリカゲルカラムクロマトグラフィーを使用して含塩素化合物を分離・除去することが最も好ましい。
【００４２】
また、本発明においては、反応系内に水を加えて洗浄し、水含有量が０．３重量％以下（好ましくは０．１重量％以下）となるまで共沸脱水した後に晶析することが好ましい。
晶析の際に上記範囲を超えて水が存在すると、粉末状の結晶に比べて綿毛状の結晶が溶解度の関係で析出しやすくなり、得られる結晶の嵩密度が低下する傾向がある
【００４３】
晶析は、反応工程２終了後、反応溶媒を蒸留により分離回収し、その後、晶析溶媒を加えて晶析してもよく、反応溶媒を晶析溶媒として使用して晶析してもよい。
【００４４】
晶析溶媒としては、例えば、ペンタン、ヘキサン、ヘプタン、オクタン、石油エーテル等の飽和又は不飽和炭化水素系溶媒；メチルエチルケトン等のケトン；酢酸メチル、酢酸エチル、酢酸イソプロピル、酢酸ブチル等のエステル系溶媒；ベンゼン、トルエン、キシレン等の芳香族炭化水素系溶媒；ジエチルエーテル、ジイソプロピルエーテル、ジブチルエーテル、テトラヒドロフラン、ジオキサン、１，２−ジメトキシエタン、シクロペンチルメチルエーテル等のエーテル系溶媒等を挙げることができる。尚、式（１）で表される不飽和カルボン酸アミドが分解されるため、アルコール類や水は晶析溶媒としては好ましくない。本発明においては、反応溶媒をそのまま晶析溶媒として使用することが、操作が簡便で、且つ経済的である点で好ましい。
【００４５】
晶析方法は、濃縮晶析、貧溶媒晶析、冷却晶析等の何れであってもよく、またこれらを２種以上を組み合わせて行ってもよい。
【００４６】
晶析溶媒の使用量としては、式（２）で表される不飽和カルボン酸に対して、例えば１〜２０重量倍程度、好ましくは１〜１５重量倍である。
【００４７】
晶析温度は例えば−５〜７０℃程度であり、特に濃縮晶析の場合は１０〜５０℃が好ましく、冷却晶析の場合は０〜１０℃が好ましい。
【００４８】
晶析時間は、反応器のスケールに応じて適宜調整することができ、例えば３〜２４時間程度である。
【００４９】
上記晶析操作で析出した結晶は、晶析溶媒を濾過することにより分離、回収することができる。回収された結晶に含まれる溶媒は、加熱乾燥して除くことができる。
【００５０】
上記製造方法により得られる結晶は、式（１）で表される不飽和カルボン酸アミドを９５面積％以上（好ましくは９８面積％以上、特に好ましくは９９面積％以上、最も好ましくは９９．５面積％以上）含有する。式（１）で表される不飽和カルボン酸アミドの含有量が上記範囲を下回ると、高機能材料として使用することが困難となる。また、含塩素化合物の含有量は、結晶全量の１０００ｐｐｍ以下程度（好ましくは、８００ｐｐｍ以下、特に好ましくは５００ｐｐｍ以下）であることが好ましい。含塩素化合物の含有量は、燃焼イオンクロマトグラフィー等を使用することにより測定することができる。尚、結晶中の式（１）で表される不飽和カルボン酸アミド含有量は、ガスクロマトグラフィーを使用し、下記分析条件により測定することができる。
＜ガスクロマトグラフィーの分析条件＞
カラム        ＤＢ−１７０１
径×長さ      ０．２５ｍｍ×３０ｍ
膜厚          ０．２５μｍ
スプリット比  １／５０
流速          １ｍＬ／ｍｉｎ（Ｈｅ）
注入量        １μＬ
注入口温度    ２５０℃
検出器温度    ２８０℃
昇温条件      ５０℃（４分保持） − １５℃／分で昇温 − ２８０℃（１０分保持）
分析時間      ３０分
【００５１】
また、上記製造方法により得られる結晶は、嵩密度が０．２〜０．７ｇ／ｍＬ（好ましくは０．３〜０．７ｇ／ｍＬ）である。
【００５２】
尚、本明細書において「嵩密度」とは、タップしない状態（＝ゆるみ状態）での粉体試料の質量と粒子間空隙容積の因子を含んだ粉体試料の体積の比である。嵩密度は粉体試料の粒子密度と粉体層内での粒子の空間的配列に依存する。本発明において「嵩密度」は、０．１％の精度で秤量した約１００ｇの試料（Ｗ0：ｇ）を、圧密せずに乾いた２５０ｍＬメスシリンダー（最小目盛単位：２ｍＬ）に静かに入れ、体積（Ｖ0：ｍＬ）を最小目盛単位まで読み取り、下記式から算出することができる。
嵩密度（ｇ／ｍＬ）＝Ｗ0／Ｖ0
【００５３】
また、本発明の結晶は、Ｘ線回折において、２θが６．０〜８．０、１３．５〜１５．５、及び１６．５〜１８．０から選択される少なくとも１つの範囲にピークがあり（特に、２θが６．０〜８．０、１３．５〜１５．５、及び１６．５〜１８．０の範囲にそれぞれ少なくとも１つのピークがあり）、且つ、２θが９．０〜１０．５、１２．５〜１３．５、及び２９．０〜３０．０の範囲にピークがないことが好ましい。
【００５４】
本発明の結晶は式（１）で表される不飽和カルボン酸アミドを高純度に含み、嵩が低く取り扱い性（作業性、運搬性等）に優れる。本発明の結晶は、高機能材料、例えば、電気・電子部品の製造に利用される感光性高機能材料（レジスト材料）、とりわけ高信頼性が要求される半導体封止材料、半導体やＭＥＭＳ（Micro Electro Mechanical Systems）等のパッケージ材料、及び半導体、液晶ディスプレイやＭＥＭＳ用感光性材料に好適に使用することができる。
【実施例】
【００５５】
以下、実施例により本発明をより具体的に説明するが、本発明はこれらの実施例により限定されるものではない。【００５６】
実施例１
５０Ｌ反応器に４−メトキシ桂皮酸２．５ｋｇとトルエン１１ｋｇを入れ、懸濁状態にした。ここに、塩化チオニル１．７５ｋｇ（４−メトキシ桂皮酸の１．０５モル倍）を反応器内の温度を７０±２℃に保ちながら滴下し、滴下後、４−メトキシ桂皮酸の転化率が９９％以上になるまで反応を継続した。反応終了後、６０℃、減圧下で未反応の塩化チオニルと酸性ガスとともに約２割のトルエンを留去した。濃縮後、留出した量と同量のトルエンを添加し、４−メトキシ桂皮酸クロリドトルエン溶液を１５ｋｇ得た。
次に、別の反応器にイミダゾール１．０５ｋｇ（４−メトキシ桂皮酸クロリドの１．１モル倍）、トリエチルアミン１．４２ｋｇ（４−メトキシ桂皮酸クロリドの１．０モル倍）、酢酸エチル１９．５ｋｇを仕込み、混合した。イミダゾールの溶解を確認後、４−メトキシ桂皮酸クロリドトルエン溶液１５ｋｇを反応器内の温度を３０±５℃に保ちながら、滴下した。
滴下終了後、反応器内を１時間撹拌した後、イオン交換水１２．５ｋｇを加え、洗浄、分液して有機層を得た。得られた有機層を引き続き、８％炭酸水素ナトリウム水溶液１２．５ｋｇで洗浄し、さらに、イオン交換水１２．５ｋｇで２回洗浄した。洗浄が終了した有機層の一部を濃縮し、そこに酢酸エチル（４−メトキシ桂皮酸の２重量倍）を添加し、共沸脱水により水含有量を０．１重量％以下にした後、酢酸エチルとトルエンを減圧下に留去（濃縮途中でトルエンを４−メトキシ桂皮酸の２重量倍添加）し、スラリー状態にした上で、５℃以下に冷却し、ろ過を行なった。湿結晶を６０℃に加温下で真空乾燥し、１−（３−（４−メトキシフェニル）アクリロイル）−イミダゾールを含む結晶を２．５ｋｇ（純度：１００面積％）取得した。
得られた結晶は粉末状であった。前記結晶７０ｇを秤量し、２５０ｍＬのメスシリンダーに静かに入れ、目盛りを読み取ると２３６ｍＬであった。嵩密度は０．２９７ｇ／ｍＬであった。再度、結晶７０ｇを秤量し、同様に目盛りを読み取ると２２６ｍＬで、嵩密度は０．３１０ｇ／ｍＬであった。従って、上記方法で取得した結晶の（平均）嵩密度は０．３０ｇ／ｍＬであった。
また、得られた結晶のＸ線回折（ＸＲＤ）の結果を図１に示す。２θが７．３、１４．５、１７．３に代表的なＸ線回折ピークを検出した。また、２θが９．０〜１０．５、１２．５〜１３．５、及び２９．０〜３０．０の範囲にはピークは検出されなかった。【００５７】
比較例１
４−メトキシ桂皮酸１７ｋｇ、トルエン７６．５ｋｇ、塩化チオニル１１．９ｋｇ、イミダゾール７．１ｋｇ、トリエチルアミン１３．５ｋｇ、酢酸エチル１１５ｋｇを用いて、実施例１に示した方法と同様の方法により１−（３−（４−メトキシフェニル）アクリロイル）−イミダゾールを製造した。ただし、有機層の共沸脱水を行なわず、水含有量１．５％のまま、酢酸エチルとトルエンを減圧下に留去し、結晶を析出させた。
ろ過、乾燥後、１−（３−（４−メトキシフェニル）アクリロイル）−イミダゾールを含む結晶１７ｋｇ（純度：９９．０面積％）を取得した。得られた結晶は綿毛状であった。結晶２０ｇを秤量し、２５０ｍＬのメスシリンダーに静かに入れ、目盛りを読み取ると１９８ｍＬで、嵩密度は０．１０１ｇ／ｍＬであった。再度、結晶２０ｇを秤量し、同様に目盛りを読み取ると１９７ｍＬで、嵩密度は０．１０２ｇ／ｍＬであった。従って、上記方法で取得した結晶の（平均）嵩密度は０．１０ｇ／ｍＬであった。
また、得られた結晶のＸ線回折（ＸＲＤ）の結果を図２に示す。２θが９．９、１３．０、２９．５に代表的なＸ線回折ピークを検出した。このピークは実施例１の結晶では検出されなかった。
この結晶は嵩が高い（重量に対する体積が大きい）ため、実施例１で得られた結晶を扱う場合と比べて、乾燥反応工程において大きな装置が必要となり、又は分割して乾燥する場合は、乾燥の回数が増え、充填反応工程においては必要な充填容器の数が増えるなど、取扱い性、搬送性、充填性が悪かった。【００５８】
尚、上記実施例及び比較例で得られた結晶の純度は、前記結晶を０．０１〜０．０２ｇ秤量し、アセトン（和光純薬工業（株）製試薬特級）１．５〜２ｇで希釈したものをサンプルとしてガスクロマトグラフィーを使用して測定し、クロマトグラム上に観察されるすべての成分のピーク面積（アセトンのみをガスクロマトグラフィーを使用して測定した際に検出されたピーク面積は除く）の総和に対する対象化合物のピーク面積（％）から算出した。【００５９】
ガスクロマトグラフィーの分析条件は下記の通りである。
＜分析条件＞
カラム        ＤＢ−１７０１
径×長さ      ０．２５ｍｍ×３０ｍ
膜厚          ０．２５μｍ
スプリット比  １／５０
流速          １ｍＬ／ｍｉｎ（Ｈｅ）
注入量        １μＬ
注入口温度    ２５０℃
検出器温度    ２８０℃
昇温条件      ５０℃（４分保持） − １５℃／分で昇温 − ２８０℃（１０分保持）
分析時間      ３０分【００６０】
また、上記実施例及び比較例で得られた結晶のＸ線回折（ＸＲＤ）は、下記装置を使用し、下記条件で測定した。
Ｘ線回折装置  （株）リガク製、商品名「ＭｉｎｉＦｌｅｘ II」
線源          Ｃｕ  Ｋα線、３０ｋＶ、１５ｍＡ
走査速度      ４．００／分
発散スリット  ０．６２５
散乱スリット  １．２５
【産業上の利用可能性】
【００６１】
本発明の結晶は高純度であり、且つ嵩が低く取り扱い性（作業性、運搬性等）に優れる。そのため、工業製品の原料として特に有用であり、医薬、農薬、高分子材料、高機能材料［例えば、電気・電子部品の製造に利用される感光性高機能材料（レジスト材料）、とりわけ高信頼性が要求される半導体封止材料、半導体やＭＥＭＳ（Micro Electro Mechanical Systems）等のパッケージ材料、及び半導体、液晶ディスプレイやＭＥＭＳ用感光性材料］等やこれらの中間体として好適に使用することができる。
【図１】
2014024844.tif 000022
【図２】
2014024844.tif 000023
【国際調査報告】
2014024844.tif 000024
2014024844.tif 000025
2014024844.tif 000026
2014024844.tif 000027
2014024844.tif 000028
2014024844.tif 000029